(57)【要約】【課題】地球環境に優しく、しかも潤滑膜を薄くかつ均一に形成することができる潤滑剤組成物を提供する。【解決手段】被膜形成能を有するパーフルオロポリエーテル系潤滑性重合体と、式：Ｒｆ−Ｏ−Ｒ（式中、Ｒｆは炭素数１〜５の含フッ素アルキル基；Ｒは炭素数３〜６のアルキル基または炭素数１〜５の含フッ素アルキル基；ただしＲｆとＲの合計の炭素数は４以上）で示され、かつ表面張力が１４ｍＮ／ｍ以上のハイドロフルオロエーテルとを含むことを特徴とする潤滑性重合体が含フッ素エーテルに溶解または分散した潤滑剤組成物。【選択図】なし【特許請求の範囲】
【請求項１】
（Ａ）被膜形成能を有するパーフルオロポリエーテル系潤滑性重合体と、
（Ｂ）式（１）：
Ｒｆ−Ｏ−Ｒ        （１）
（式中、Ｒｆは炭素数１〜５の含フッ素アルキル基；Ｒは炭素数３〜６のアルキル基または炭素数１〜５の含フッ素アルキル基；ただしＲｆとＲの合計の炭素数は４以上）で示され、かつ表面張力が１４ｍＮ／ｍ以上のハイドロフルオロエーテル
とを含むことを特徴とする潤滑性重合体が含フッ素エーテルに溶解または分散した潤滑剤組成物。
【請求項２】
ハイドロフルオロエーテル（Ｂ）のフッ素含有率が３０質量％以上である請求項１記載のフッ素系潤滑剤組成物。
【請求項３】
請求項１または２記載のフッ素系潤滑剤組成物を基材表面に塗布し乾燥して得られる潤滑膜。
【請求項４】
請求項３記載の潤滑膜を表面に有する物品。
【発明の詳細な説明】
【技術分野】
【０００１】
本発明は、潤滑性重合体が含フッ素エーテルに溶解または分散した潤滑剤組成物に関する。
【背景技術】
【０００２】
電子機器、各種の機械装置、部品などの小型化や高精度化、高速処理化に伴い、摺動表面に高い潤滑性能が要求されている。殊に、ハードディスク、ミニディスク、デジタルオーディオテープ、ビデオテープなどの磁気記録媒体と記録・読取ヘッドとの摺動には、高精度かつ高耐久性が必要になってきている。
【０００３】
潤滑性を付与する方法として、液状の潤滑剤を介在させる方法と、固体表面に潤滑性の膜（層）を形成する方法があり、後者の方法として、被膜形成可能なフッ素系の潤滑性材料をフッ素系の有機溶剤に溶解または分散させて固体表面に塗布乾燥する方法が一般的である。高い潤滑能を得るためにはフッ素系の潤滑性材料の開発が重要である一方、潤滑膜を薄くかつ均一に形成するためには潤滑剤液が均一であることや溶剤が易揮発性であることが必要であり、フッ素系の潤滑性材料とフッ素系有機溶剤の組合せが重要となっている。
【０００４】
フッ素系の潤滑性材料の開発の観点からは、特許文献１には、フッ素系の潤滑性材料として含フッ素ポリエーテル末端をトリアジンで修飾した潤滑油をパーフルオロヘキサンに溶解した潤滑性溶液が記載されている。また、特許文献２には、フルオロポリエーテルの末端にホスファゼン化合物が結合した潤滑性ポリマーをＨＦＥ−７１００（Ｃ4Ｆ9ＯＣＨ3）に溶解した潤滑性溶液が記載されている。
【０００５】
フッ素系の潤滑性材料とフッ素系有機溶剤の組合せの観点からは、特許文献３に、パーフルオロアルキルポリエーテル系ポリマーを環状フッ素化炭化水素（たとえば１，１，２，２，３，３，４，５−オクタフルオロシクロペンタン）に溶解または分散させた潤滑液が記載されている。また、特許文献４には、パーフルオロポリエーテル潤滑剤とパーフルオロ（エチルイソプロピルケトン）などのパーフルオロケトン溶媒を含む潤滑剤組成物が記載されており、比較例として、Ｃ4Ｆ9ＯＣＨ3を用いた例と対比されている。
【０００６】
さらに、特許文献５には、パーフルオロポリエーテル油と、カルボキシル基やアルコキシ基を末端に有するフルオロポリエーテル化合物と、非フッ素化添加剤と、ハイドロフルオロエーテルやハイドロフルオロポリエーテル、ハイドロフルオロカーボンなどの沸点が２０〜２５０℃のフッ素系溶媒とを含む潤滑剤組成物が記載されており、ハイドロフルオロエーテルとしてはＣ4Ｆ9ＯＣＨ3（ＨＦＥ−７１００）を使用している。
【先行技術文献】
【特許文献】
【０００７】
【特許文献１】国際公開第９８／５５４６４号パンフレット
【特許文献２】特開２００４−３５２９９９号公報
【特許文献３】国際公開第９７／３５９１９号パンフレット
【特許文献４】特表２００４−５２５２３８号公報
【特許文献５】特開２００６−１８８６９３号公報
【発明の概要】
【発明が解決しようとする課題】
【０００８】
ところで近年、地球温暖化の抑制の観点から化合物のもつ地球温暖化係数（ＧＷＰ）が注目されてきている。一般にフッ素系溶剤はＧＷＰが高く、ＧＷＰの観点からの検討がなされている。特にフッ素化合物のハロカーボン類は非常に長い大気中寿命と大きなＧＷＰ値をもっており、産業界では、大気中寿命の短いハイドロフルオロカーボン（ＨＦＣ）に移行した。その後の研究で、エーテル系フッ素化合物（ＨＦＥ）がさらに大気中寿命が短くＧＷＰも小さいことが分かってきた。ＨＦＥとして比較的ＧＷＰの低い１，１，２，２，３，４，５−オクタフルオロシクロペンタン（特許文献３）は、フッ素系の潤滑性重合体の溶解性は高いものの融点が２０．５℃と高く、取扱い性の点で問題が残る。また、ＨＦＥの１つとしてＣ4Ｆ9ＯＣＨ3（ＨＦＥ−７１００）が、ＧＷＰが低いとして潤滑膜の形成用の溶剤として提案されているが（特許文献２、４、５）、フッ素系の潤滑性重合体の溶解性が犠牲にされており、従来のフッ素系有機溶剤に代わる、溶解性が高く、比較的低温で揮発し、しかもＧＷＰが低い有機溶剤を見出すことが急務である。
【課題を解決するための手段】
【０００９】
本発明は、表面張力が或る値以上のハイドロフルオロエーテル（ＨＦＥ）が、フッ素系潤滑性重合体の溶解性が高く、比較的低温で揮発し、しかもＧＷＰが低いことを見出し、完成されたものである。
【００１０】
すなわち本発明は、
（Ａ）被膜形成能を有するパーフルオロポリエーテル系潤滑性重合体と、
（Ｂ）式（１）：
Ｒｆ−Ｏ−Ｒ        （１）
（式中、Ｒｆは炭素数１〜５の含フッ素アルキル基；Ｒは炭素数３〜６のアルキル基または炭素数１〜５の含フッ素アルキル基；ただしＲｆとＲの合計の炭素数は４以上）で示され、かつ表面張力が１４ｍＮ／ｍ以上のハイドロフルオロエーテル
とを含むことを特徴とする潤滑性重合体が含フッ素エーテルに溶解または分散した潤滑剤組成物に関する。
【００１１】
ハイドロフルオロエーテル（Ｂ）は、そのフッ素含有率が３０質量％以上であることが、パーフルオロポリエーテル系潤滑性重合体（Ａ）の溶解性が高い点から好ましい。
【００１２】
本発明はまた、本発明の潤滑剤組成物を基材表面に塗布し乾燥して得られる潤滑膜、さらには該潤滑膜を表面に有する物品にも関する。
【発明の効果】
【００１３】
本発明によれば、地球環境に優しく、しかも潤滑膜を薄くかつ均一に形成することができる潤滑剤組成物を提供することができる。
【発明を実施するための形態】
【００１４】
本発明は、被膜形成能を有するパーフルオロポリエーテル系潤滑性重合体（Ａ）と、特定の構造を有しかつ表面張力が１４ｍＮ／ｍ以上のＨＦＥ（Ｂ）とを含む潤滑剤組成物に関する。
【００１５】
以下、各成分について説明する。
【００１６】
（Ａ）被膜形成能を有するパーフルオロポリエーテル系潤滑性重合体
本発明で使用されるパーフルオロポリエーテル系重合体は、被膜形成能を有し、かつ潤滑能を有し、直鎖状または分岐鎖状のパーフルオロエーテル単位：−（ＣaＦ2aＯ）−（ａは１〜２０の整数）の１種または２種以上を含むものであれば、特に限定されない。
【００１７】
特に、両末端に官能基を有するパーフルオロポリエーテル系潤滑性重合体が、塗工作業性や基材密着性が良好な点から好ましい。
【００１８】
具体例としては、たとえば特表２００４−５２５２３８号公報（特許文献４）に記載されているパーフルオロポリエーテル潤滑剤、特開２００６−３０７１２３号公報に記載されている両末端にホスファゼンを有するパーフルオロポリエーテル化合物、特開２０００−４０２２２号公報に記載されている両末端にＣＯＯＨ結合があるパーフルオロポリエーテルとアミンとの化合物のほか、米国特許第４，６７１，９９９号明細書、米国特許第４，２６８，５５６号明細書、米国特許第４，８０３，１２５号明細書、米国特許第４，７２１，７９５号明細書、米国特許第４，７４６，５７５号明細書、米国特許第４，０９４，９１１号明細書、米国特許第５，６６３，１２７号明細書などに記載されているパーフルオロポリエーテル潤滑剤があげられる。
【００１９】
パーフルオロポリエーテル系重合体は、通常は、室温で液状を呈するオイルであるが、固体であってもよい。室温で液状を呈するパーフルオロポリエーテル系重合体の粘度は、広範囲で調整することが可能である。また、重合体の分子量は、形成後の潤滑膜中から容易に揮発したり飛散したりしない程度には高いものである。
【００２０】
これらのパーフルオロポリエーテル系重合体としては、限定されるものではないが、つぎの重合体が例示できる。
【００２１】
（Ａ１）次式（Ａ１）で示されるパーフルオロポリエーテル重合体
式（Ａ１）：
【化１】
2010184995.tif 000002
（式中、ｙおよびｚは独立して０〜約２０の整数；ｋ、ｍ、ｎおよびｐは独立して０〜約２００の整数；ｋ、ｍ、ｎおよびｐの合計は２〜約２００）。
【００２２】
繰返し単位は、重合体分子の主鎖中にランダムに存在していてもよい。式（Ａ１）において、ＣyＦ2y、ＣzＦ2z、Ｃ4Ｆ8Ｏ、Ｃ3Ｆ6ＯおよびＣ2Ｆ4Ｏはいずれも直鎖状または分岐鎖状であってもよい。末端のＡ1およびＡ2は、同じかまたは異なり、炭素数１〜２０個の１価の有機基であり、酸素原子、窒素原子、硫黄原子などのヘテロ原子、またはハロゲン原子を含んでいてもよい。
【００２３】
また、末端のＡ1およびＡ2は、水素原子を含まない末端基であっても、水素原子を含む末端基であってもよい。
【００２４】
水素原子を含まない末端基Ａ1およびＡ2としては、たとえば−ＣＦ2ＣＦ3、−ＣＦ3、−Ｆ、−ＯＣＦ2ＣＦ3、−ＯＣＦ3、−ＣＦ2Ｃ（Ｏ）Ｆ、および−Ｃ（Ｏ）Ｆがあげられる。水素原子を含まない末端基を有するパーフルオロポリエーテル重合体としては、たとえばつぎのものが例示できる。
ＣＦ3ＣＦ2Ｏ−（ＣＦ2ＣＦ（ＣＦ3）Ｏ）m−ＣＦ2ＣＦ2ＣＦ3
（式中、ｍは重合体の数平均分子量が１０００〜５０００の範囲となる整数）
【００２５】
具体例としては、「クライトックス（Ｋｒｙｔｏｘ）（登録商標）」１４２（デュポン社製）、「フォンブリン（Ｆｏｍｂｌｉｎ）（登録商標）」ＹおよびＺなど（ソルベイ・ソレクシス社製）、「デムナム（ＤＥＭＮＵＭ）（登録商標）」ＳＡおよびＳＰなど（ダイキン工業（株）製）などがあげられる。
【００２６】
水素原子を含有する末端基としては、アルキル基、アリール基およびアルキルアリール基であり、これらはフッ素原子で部分的に置換されていてもよく、酸素原子、硫黄原子、窒素原子などのヘテロ原子を含んでいてもよい。水素含有末端基としては、たとえばつぎのものが例示できる。
【００２７】
（ａ）式：−Ｂ−Ｄで示される末端基
式中、
（ｉ）Ｂは、−ＣＨ2Ｏ−、−ＣＨ2−Ｏ−ＣＨ2−、−ＣＦ2−および−ＣＦＯ2−であり、
（ii）Ｄは、
【化２】
2010184995.tif 000003
（式中、ＲおよびＲ1は独立して炭素数１〜３のフッ素原子で置換されていてもよいアルキル基；Ｇは炭素数１〜５のフッ素原子で置換されていてもよいアルキレン基；Ｅは、Ｈ、ＯＨ、ＯＣＨ3、ＯＣ2Ｈ5またはＯＣ3Ｈ7）である。
【００２８】
（ｂ）つぎの末端基
−（ＣtＨ2t）ＳＨ、−（ＣtＨ2t）ＳＲ2、−（ＣtＨ2t）ＮＲ22、−ＣＯ2Ｒ2、−（ＣtＨ2t）ＣＯ2Ｈ、−（ＣtＨ2t）ＳｉＲ2zＱ3z、−（ＣtＨ2t）ＣＮ、−（ＣtＨ2t）ＮＣＯ、−（ＣtＨ2t）ＣＨ＝ＣＨ2、
【化３】
2010184995.tif 000004
−（ＣtＨ2t−）ＣＯ2Ｒ2、−（ＣtＨ2t）ＯＳＯ2ＣＦ3、−（ＣtＨ2t）ＯＣ（Ｏ）Ｃｌ、−（ＣtＨ2t）ＯＣＮ、−（Ｏ）ＣＯＣ（Ｏ）−Ｒ2、−（ＣtＨ2t）Ｘ、−ＣＨＯ、−（ＣtＨ2t）ＣＨＯ、−ＣＨ（ＯＣＨ3）2、−（ＣtＨ2t）ＣＨ（ＯＣＨ3）2、−（ＣtＨ2t）ＳＯ2Ｃｌ、−Ｃ（ＯＣＨ3）＝ＮＨ、−Ｃ（ＮＨ2）＝ＮＨ、−（ＣtＨ2t）ＯＣ（Ｏ）ＣＨ＝ＣＨ2、−（ＣtＨ2t）ＯＣ（Ｏ）Ｃ（ＣＨ3）＝ＣＨ2、
【化４】
2010184995.tif 000005
−（ＣtＨ2t）ＯＲ2、
−（ＣtＨ2t）ＯＣ（Ｏ）Ｒ2、
−（ＣtＨ2t）（ＣtＨ2tＯ）xＨ、
【化５】
2010184995.tif 000006
（式中、Ｑは、ＯＨ、ＯＲ3、Ｈ、Ｃｌ、Ｆ、ＢｒまたはＩ；Ｒ2は、水素原子、炭素数６〜１０のアリール基または炭素数１〜４のアルキル基；Ｒ3は炭素数１〜４のアルキル基；Ｘは、Ｃｌ、Ｂｒ、ＦまたはＩ；ｚは０〜２の整数；ｘは１〜１０の整数；ｖは０〜１の整数；ｔは１〜４の整数である）
【００２９】
（ｃ）−ＯＣＲ4Ｒ5Ｒ6
（式中、Ｒ4は、水素原子、炭素数１〜４のアルキル基またはフルオロアルキル基；Ｒ5は、水素原子または炭素数１〜４のアルキル基；Ｒ6は炭素原子数１〜４のフルオロアルキル基）
および
（ｄ）
【化６】
2010184995.tif 000007
（式中、ｔは１〜４の整数）
【００３０】
式（Ａ１）において、官能性末端基を有する特に好ましいパーフルオロポリエーテルの特定の例にはつぎのものがあげられる。
【００３１】
（ａ）
【化７】
2010184995.tif 000008
（式中、ｎおよびｐは整数であり、各々は独立して、重合体の数平均分子量が１０００〜５０００の範囲となる整数）
【００３２】
こうした化合物の市販品としては、「フォンブリン（登録商標）」Ｚ−ＤＥＡＬ（ソルベイ・ソレクシス社製）などがあげられる。
【００３３】
（ｂ）
【化８】
2010184995.tif 000009
（式中、ｎおよびｐは整数であり、各々は独立して、重合体の数平均分子量が１０００〜５０００の範囲となる整数）
【００３４】
こうした化合物の市販品としては、「フォンブリン（登録商標）」ＡＭ２００１およびＡＭ３００１（ソルベイ・ソレクシス社製）などがあげられる。
【００３５】
（ｃ）
ＨＯＣＨ2−ＣＦ2−Ｏ−（ＣＦ2ＣＦ2Ｏ）n−（ＣＦ2Ｏ）p−ＣＦ2−ＣＨ2ＯＨ
（式中、ｎおよびｐは整数であり、各々は独立して、重合体の数平均分子量が１０００〜５０００の範囲となる整数）
【００３６】
こうした化合物の市販品としては、「フォンブリン（登録商標）」Ｚ−ＤＯＬ（ソルベイ・ソレクシス社製）などがあげられる。
【００３７】
（ｄ）
【化９】
2010184995.tif 000010
（式中、ｋは、重合体の数平均分子量が１０００〜５０００の範囲となる整数）
【００３８】
（ｅ）
ＨＯＣＨ2−Ｃ3Ｆ6−Ｏ−（Ｃ4Ｆ8Ｏ）k−Ｃ3Ｆ6−ＣＨ2ＯＨ
（式中、ｋは、重合体の数平均分子量が１０００〜５０００の範囲となる整数）
【００３９】
（ｆ）
【化１０】
2010184995.tif 000011
（式中、ｎは、重合体の数平均分子量が１０００〜５０００の範囲となる整数）
【００４０】
（ｇ）
【化１１】
2010184995.tif 000012
（式中、ｎは、重合体の数平均分子量が１０００〜５０００の範囲となる整数）
【００４１】
（ｈ）
【化１２】
2010184995.tif 000013
（式中、ｎは、重合体の数平均分子量が１０００〜５０００の範囲となる整数）
【００４２】
（ｉ）
【化１３】
2010184995.tif 000014
（式中、ｍは、重合体の数平均分子量が１０００〜５０００の範囲となる整数）
【００４３】
こうした化合物の市販品としては、「デムナム（登録商標）」エステル（ダイキン工業（株）製）などがあげられる。
【００４４】
（ｊ）
【化１４】
2010184995.tif 000015
（式中、ｍは、重合体の数平均分子量が１０００〜５０００の範囲となる整数）
【００４５】
こうした化合物の市販品としては、「デムナム（登録商標）」アルコール（ダイキン工業（株）製）などがあげられる。
【００４６】
（ｋ）
ＯＣＮＣＨ2−ＣＦ2−Ｏ−（ＣＦ2ＣＦ2Ｏ）n−（ＣＦ2Ｏ）p−ＣＦ2−ＣＨ2ＮＣＯ
（式中、ｎおよびｐは整数であり、各々は独立して、重合体の数平均分子量が１０００〜５０００の範囲となる整数）
【００４７】
こうした化合物の市販品としては、「フォンブリン（登録商標）」Ｚ−ＤＩＳＯＣ（ソルベイ・ソレクシス社製）などがあげられる。
【００４８】
（ｌ）
Ｈ（ＯＨ4Ｃ2）1.5ＯＣＨ2−ＣＦ2−Ｏ−（ＣＦ2ＣＦ2Ｏ）n−（ＣＦ2Ｏ）p−ＣＦ2−ＣＨ2Ｏ（Ｃ2Ｈ4Ｏ）1.5Ｈ
（式中、ｎおよびｐは整数であり、各々は独立して、重合体の数平均分子量が１０００〜５０００の範囲となる整数）
【００４９】
こうした化合物の市販品としては、「フォンブリン（登録商標）」Ｚ−ＤＯＬ−ＴＸ（ソルベイ・ソレクシス社製）などがあげられる。
【００５０】
（ｍ）
【化１５】
2010184995.tif 000016
（式中、ｎおよびｐは整数であり、各々は独立して、重合体の数平均分子量が１０００〜５０００の範囲となる整数）
【００５１】
こうした化合物の市販品としては、「フォンブリン（登録商標）」Ｚ−ＴＥＴＲＡＯＬ（ソルベイ・ソレクシス社製）などがあげられる。
【００５２】
（ｎ）
【化１６】
2010184995.tif 000017
（式中、ｎおよびｐは整数であり、各々は独立して、重合体の数平均分子量が１０００〜５０００の範囲となる整数）
【００５３】
こうした化合物の市販品としては、「フォンブリン（登録商標）」Ｚ−ＤＩＡＣ（ソルベイ・ソレクシス社製）などがあげられる。
【００５４】
これら（Ａ１）の例としてあげた例（ｄ）〜（ｈ）として記載された式による化合物は、米国特許第５，０３９，４３２号明細書に記載されている方法で製造できる。
【００５５】
（Ａ２）−ＣＦ2Ｏ−、−ＣＦ2ＣＦ2Ｏ−から選ばれたパーフルオロオキシアルキレン単位がランダムに分布した配列よりなり、さらに官能基末端Ａを有するつぎの式（Ａ２−１）または（Ａ２−２）で示されるホスファゼン化合物を含有する重合体
式（Ａ２−１）：
Ａ−ＯＣＨ2ＣＦ2Ｏ（ＣＦ2ＣＦ2Ｏ）p（ＣＦ2Ｏ）qＣＦ2ＣＨ2Ｏ−Ａ
式（Ａ２−２）：
Ａ−ＯＣＨ2ＣＦ2Ｏ（ＣＦ2ＣＦ2Ｏ）p（ＣＦ2Ｏ）qＣＦ2ＣＨ2ＯＨ
（式中、Ａは式：
【化１７】
2010184995.tif 000018
（Ｒは、水素原子、炭素数１〜４のハロゲン化アルキル基、アリール基、置換アリール基、アリールオキシ基または置換アリールオキシ基；ｚは１〜５の整数）；ｐおよびｑは同じかまたは異なりいずれも１〜３０の実数）
【００５６】
具体例としては、特開２００２−２７５４８４号公報に記載されている重合体、特にその実施例に記載されているつぎの重合体が例示できる。
【００５７】
【化１８】
2010184995.tif 000019
【００５８】
（Ａ３）次式（Ａ３）で示されるパーフルオロポリアルキルエーテル重合体
式（Ａ３）：
Ｒ11−ＣＨ（ＣＯＯ・ＨＮ（Ｒ12）（Ｒ13）Ｒ14）ＣＨ2ＣＯＯ−Ｒｆ−
−ＯＣＯＣＨ2ＣＨ（ＣＯＯ・ＨＮ（Ｒ12）（Ｒ13）Ｒ14）−Ｒ1
（式中、Ｒ11は炭素数１〜６の飽和脂肪酸炭化水素基；Ｒｆは平均分子量が５００〜６０００のパーフルオロポリエーテル基；Ｒ12、Ｒ13およびＲ14は同じかまたは異なりいずれも飽和もしくは不飽和の脂肪酸炭化水素基）
【００５９】
具体例としては、特開２００３−５５３０９号公報に記載されている重合体、特にその実施例に記載されている重合体が例示できる。
【００６０】
（Ｂ）ハイドロフルオロエーテル（ＨＦＥ）
本発明で用いるＨＦＥは、式（１）：
Ｒｆ−Ｏ−Ｒ        （１）
（式中、Ｒｆは炭素数１〜５の含フッ素アルキル基；Ｒは炭素数３〜６のアルキル基または炭素数１〜５の含フッ素アルキル基；ただしＲｆとＲの合計の炭素数は４以上）で示され、かつ表面張力が１４ｍＮ／ｍ以上のＨＦＥである。
【００６１】
モノエーテルである点で（Ａ）のパーフルオロポリエーテル系潤滑性重合体と異なり、また、表面張力が１４ｍＮ／ｍ以上であることで、Ｃ4Ｆ9ＯＣＨ3（ＨＦＥ−７１００。表面張力１３．６ｍＮ／ｍ）およびＣ4Ｆ9ＯＣ2Ｈ5（ＨＦＥ−７２００。表面張力１３．６ｍＮ／ｍ）と異なる。
【００６２】
本発明で使用するＨＦＥ（Ｂ）は、ＧＷＰが１０００以下と低く環境に優しい。
【００６３】
また、沸点（１気圧）は１１０℃以下であって、揮発性も良好である。好ましい沸点（１気圧）は５０〜１１０℃、さらには６０〜１００℃である。
【００６４】
さらに、ＧＷＰが低いにもかかわらず、パーフルオロポリエーテル系潤滑性重合体（Ａ）の溶解性に優れている。これは、明確ではないが高い表面張力を有しているからと推定される。好ましい上限は、溶液の粘性が高くなりすぎない点から、３０ｍＮ／ｍである。
【００６５】
式（１）において、Ｒｆは炭素数１〜５の含フッ素アルキル基であり、たとえばＣＦ3−、ＨＣＦ2−、Ｈ2ＣＦ−、ＣＨ3ＣＦ2−、ＣＦ3ＣＦ2−、ＣＦ3ＣＨ2−、ＨＣＦ2ＣＦ2−、ＨＣＦ2ＣＨ2−、ＨＣＦ2ＣＦ2ＣＨ2−、ＨＣＦ（ＣＦ3）ＣＦ2−、ＣＦ3ＣＦ2ＣＦ2−、ＣＦ3ＣＦ2ＣＨ2−、ＣＦ3ＣＨ2ＣＨ2−、ＣＦ3ＣＦ2ＣＦ2ＣＦ2−、ＣＦ3ＣＦ2ＣＨ2ＣＨ2−、ＨＣＦ（ＣＦ3）ＣＦ2ＣＨ2−、ＣＦ3ＣＦ2ＣＦ2ＣＦ2ＣＦ2−、ＣＦ3ＣＦ2ＣＦ2ＣＨ2ＣＨ2−、ＨＣＦ（ＣＦ3）ＣＦ2ＣＨ2ＣＨ2−、ＨＣＦ2ＣＦ2ＣＦ2ＣＦ2−、ＨＣＦ2ＣＦ2ＣＦ2ＣＦ2ＣＨ2−などがあげられる。
【００６６】
Ｒが炭素数３〜６のアルキル基の例としては、たとえばＣＨ3ＣＨ2ＣＨ2−、（ＣＨ3）2ＣＨ−、ＣＨ3ＣＨ2ＣＨ2ＣＨ2−、（ＣＨ3）2ＣＨＣＨ2−、ＣＨ3ＣＨ2ＣＨ（ＣＨ3）−、（ＣＨ3）3Ｃ−、ＣＨ3ＣＨ2ＣＨ2ＣＨ2ＣＨ2−、ＣＨ3ＣＨ2ＣＨ（ＣＨ3）ＣＨ2−、ＣＨ3Ｃ（ＣＨ3）2ＣＨ2−、（ＣＨ3）2ＣＨＣＨ2ＣＨ2−、ＣＨ3ＣＨ2ＣＨ2ＣＨ（ＣＨ3）−、ＣＨ3ＣＨ（ＣＨ3）ＣＨ（ＣＨ3）−、ＣＨ3ＣＨ2Ｃ（ＣＨ3）2−、ＣＨ3ＣＨ2ＣＨ2ＣＨ2ＣＨ2ＣＨ2−、（ＣＨ3）2ＣＨＣＨ2ＣＨ2ＣＨ2−、ＣＨ3ＣＨ2ＣＨ（ＣＨ3）ＣＨ2ＣＨ2−、ＣＨ3ＣＨ2ＣＨ2ＣＨ（ＣＨ3）ＣＨ2−、ＣＨ3ＣＨ2ＣＨ2ＣＨ2ＣＨ（ＣＨ3）−、ＣＨ3ＣＨ2ＣＨ（ＣＨ3）ＣＨ（ＣＨ3）−、ＣＨ3ＣＨ（ＣＨ3）ＣＨ2ＣＨ（ＣＨ3）−、ＣＨ3ＣＨ（ＣＨ3）ＣＨ（ＣＨ3）ＣＨ2−、ＣＨ3ＣＨ2ＣＨ2Ｃ（ＣＨ3）2−などがあげられる。
【００６７】
Ｒが炭素数１〜５の含フッ素アルキル基の例としては、上記Ｒｆと同じ基が例示でき、同じであっても異なっていてもよい。
【００６８】
ただしＲｆとＲの合計の炭素数は４以上である。
【００６９】
また、本発明で用いるＨＦＥ（Ｂ）のフッ素含有率は構造式から算出でき、３０質量％以上であることが、パーフルオロポリエーテル系潤滑性重合体（Ａ）の溶解性に優れている点から好ましい。特に好ましいフッ素含有率は３０〜７０質量％である。
【００７０】
具体的なＨＦＥ（Ｂ）としては、表１に例示するものがあげられるが、これらのみに限定されるものではない。これらのＧＷＰ値はすべて１０００以下である。
【００７１】
【表１】
2010184995.tif 000020
【００７２】
また、本発明においては、ＨＦＥ（Ｂ）に加えて他の有機溶剤を本発明の効果を損なわない範囲で使用することができる。他の有機溶剤としては、たとえば炭化水素系のアルコール類、ケトン類、エーテル類、カーボネート類、エステル類などがあげられる。
【００７３】
潤滑性重合体（Ａ）とＨＦＥ（Ｂ）、さらに使用する場合は他の有機溶剤との組合せは、簡単な溶解性試験を行うことにより、最適な溶解性と揮発性をもつ組合せを容易に見出すことができる。
【００７４】
本発明の潤滑剤組成物おいては、潤滑性重合体（Ａ）はＨＦＥ（Ｂ）に完全に溶解していることが好ましいが、均一状態を形成できる範囲で分散状態で存在していてもよい。潤滑性重合体（Ａ）の濃度は、潤滑性重合体とＨＦＥとの組合せや適用基材、装置、機器などによって異なるが、１〜５０質量％の範囲が好ましく、さらには１０〜４０質量％の範囲が好ましい。
【００７５】
本発明の潤滑剤組成物は、潤滑性重合体（Ａ）をＨＦＥ（Ｂ）に所定量加えて撹拌混合することにより得られる。撹拌混合は室温で行っても加熱下に行ってもよい。
【００７６】
本発明の潤滑剤組成物は、表面潤滑性が必要な各種の機器、部品などの物品の固体表面に塗布し、乾燥することにより、潤滑膜を形成することができる。
【００７７】
潤滑膜を形成する基材としては、各種金属、樹脂、ゴム、無機酸化物などがあげられ、特に制限されない。
【００７８】
たとえば磁気記録機器や媒体関連では磁性基材が対象となり、その具体例としては、特許文献３、特開平５−３４２５７０号公報、特開昭６１−１２６６２７号公報、特公昭５６−３０６０９号公報、特開昭６１−１３１２３１号公報などに記載されたものなどがあげられる。
【００７９】
塗布方法としては、対象となる基材などにより適宜選定すればよく、たとえばディップコーティング、スピンコーティングなどの通常の方法が採用できる。
【００８０】
塗膜の乾燥は、ＨＦＥ（Ｂ）の種類や他の有機溶剤が充分に揮発し得る温度と時間と圧力で行えばよい。限定的ではないが、減圧下に５０〜１５０℃で１〜６０分間乾燥することで、耐久性に富む潤滑膜が形成できる。また、乾燥後、熱やエネルギー線を加えて潤滑性重合体のさらなる重合や架橋を促進させ、機械的強度を向上させてもよい。
【００８１】
潤滑膜の膜厚は、表面潤滑性が必要な各種の機器、部品などによって異なるが、０．１ｎｍ〜１０μｍの範囲で選択すればよい。具体的な用途における膜厚は特許文献３などに記載されている。
【００８２】
潤滑膜を形成させる物品としては、つぎのものが例示できるが、これらのみに限定されるものではない。
事務機器類：クリーニングブレード（たとえば電子写真複写装置の感光体上の残存トナーを除去するためのゴム製のクリーニングブレード）；インクジェット記録ヘッド。
精密機械類：カメラのシャッター。
記録媒体：ハードディスク。
その他：真空ポンプなどの真空機器や精密自動車部品、小型モーター、超音波モーター、マイクロマシンなどの摺動部。
【００８３】
そのほか、潤滑性の表面が要求されるゴムや樹脂のフィルムやシートにも適用できる。
【実施例】
【００８４】
つぎに、本発明を実施例に基づいてさらに具体的に説明するが、本発明はこれらのみに限定されるものではない。
【００８５】
本発明において、表面張力および溶解性は、つぎの方法によって測定し、評価した。
【００８６】
（表面張力）
ウィルヘルミー法で行う（３回の平均値）。
液量：１０ｍｌ
測定温度：２５℃
測定回数：３回
装置：協和界面科学（株）製のＣＢＶＰ−Ａ３
【００８７】
（溶解性）
ＨＦＥ（Ｂ）にパーフルオロポリエーテル系潤滑性重合体（Ａ）を所定量投入し、マグネティックスターラーにより室温で３０分間撹拌する。その後３０分間静置した後、溶液の状態を目視で観察し、均一に溶解している（透明）か、不溶部分が生じているか（半透明）を調べる。
【００８８】
実施例１
パーフルオロポリエーテル系潤滑性重合体（Ａ）として末端にトリメトキシシリル基を有するパーフルオロポリエーテル（数平均分子量：１０００〜５０００）（Ａ−１）を表２に示す濃度になるように表２に示すＨＦＥ（Ｂ）に加え、溶解性を調べた。結果を表２に示す。
【００８９】
比較例１
有機溶剤として、ＨＦＥに代えて、Ｃ4Ｆ9ＯＣＨ3（ＨＦＥ−７１００。表面張力１３．６ｍＮ／ｍ、沸点６１℃、ＧＷＰ値２９７）を用いたほかは実施例１と同様にして溶解性を調べた。結果を表２に示す。
【００９０】
比較例２
有機溶剤として、ＨＦＥに代えて、パーフルオロヘキサン（ＦＣ。沸点５７℃、ＧＷＰ値７４００）を用いたほかは実施例１と同様にして溶解性を調べた。結果を表２に示す。
【００９１】
比較例３
有機溶剤として、ＨＦＥに代えて、オクタフルオロシクロペンタン（ＣｙＦＣ。沸点７９℃）を用いたほかは実施例１と同様にして溶解性を調べた。結果を表２に示す。
【００９２】
表２における略号はつぎのとおりである。
【００９３】
ＨＦＥ−１：ＨＣＦ2ＣＦ2ＣＨ2ＯＣＦ2ＣＨ（ＣＦ3）Ｆ（表面張力１８．１ｍＮ／ｍ、沸点１０８℃、ＧＷＰ値１０００以下）
ＨＦＥ−２：ＨＣＦ2ＣＦ2ＣＨ2ＯＣＦ2ＣＦ2Ｈ（表面張力２０．２ｍＮ／ｍ、沸点９２℃、ＧＷＰ値１０００以下）
ＨＦＥ−３：ＣＦ3ＣＦ2ＣＨ2ＯＣＦ2ＣＦ2Ｈ（表面張力１５．８ｍＮ／ｍ、沸点６８℃、ＧＷＰ値１０００以下）
ＨＦＥ−４：ＨＣＦ2ＣＦ2ＯＣ3Ｈ7（表面張力１８．７ｍＮ／ｍ、沸点７２℃、ＧＷＰ値１０００以下）
ＨＦＥ−５：ＨＣＦ2ＣＦ2ＯＣＨ2ＣＨ（ＣＨ3）2（表面張力１８．０ｍＮ／ｍ、沸点９１．７℃、ＧＷＰ値１０００以下）
ＨＦＥ−７１００：Ｃ4Ｆ9ＯＣＨ3（表面張力１３．６ｍＮ／ｍ、沸点６１℃、ＧＷＰ値２９７）
ＦＣ：パーフルオロヘキサン（沸点５７℃、ＧＷＰ値７４００）
ＣｙＦＣ：１，１，２，２，３，４，５−オクタフルオロシクロペンタン（表面張力１９．６ｍＮ／ｍ、沸点７９℃、ＧＷＰ値２５０）
【００９４】
【表２】
2010184995.tif 000021
【００９５】
実施例２
パーフルオロポリエーテル系潤滑性重合体（Ａ）として末端にイソシアネート基を有するパーフルオロポリエーテル（数平均分子量：１０００〜５０００）（Ａ−２）を表３に示す濃度になるように表３に示すＨＦＥ（Ｂ）に加え、溶解性を調べた。結果を表３に示す。
【００９６】
なお、表３に示す略号は実施例１と同じである。
【００９７】
【表３】
2010184995.tif 000022
【００９８】
実施例３
パーフルオロポリエーテル系潤滑性重合体（Ａ）として表４に示すパーフルオロポリエーテル（Ａ−３）と（Ａ-４）を濃度が２０質量％になるように表４に示すＨＦＥ（Ｂ）に加え、溶解性を調べた。結果を表４に示す。
【００９９】
なお、表４に示すＨＦＥの略号は実施例１と同じであり、Ａ−３とＡ−４はつぎのとおりである。
【０１００】
Ａ−３：末端にカルボン酸基を有するパーフルオロポリエーテル（数平均分子量：１０００〜５０００。ソルベイ・ソレクシス社製のフォンブリン（登録商標）Ｚ−ＤＩＡＣ）
Ａ−４：末端にＯＨ基を有するパーフルオロポリエーテル（数平均分子量：１０００〜５０００。ソルベイ・ソレクシス社製のフォンブリン（登録商標）Ｚ−ＴＥＴＲＡＯＬ）
【０１０１】
【表４】
2010184995.tif 000023